(57)【要約】【課題】  本発明は、充分な紫外線遮蔽力を有し、しかも天然素材を出発物質とすることにより、皮膚への親和性が良好で、人に優しい高紫外線遮蔽品、殊に薄地であってもＵＶカット効果を有する高紫外線遮蔽品及びその製造方法を提供することを目的とする。【解決手段】  家蚕および／又は野蚕からなるシルクに藍染めを施したことより成り、殊に藍染め回数を紫外線遮蔽程度に応じて、１乃至複数回行うことによる、シルク糸又はシルク生地から成るシルク製品およびその製造方法より成る。【選択図】        図１
2005314829.tif 000002
【特許請求の範囲】
【請求項１】
家蚕および／又は野蚕からなるシルクに藍染めを施したことを特徴とする、紫外線遮蔽品。
【請求項２】
前記藍染め回数を紫外線遮蔽程度に応じて、１乃至複数回行うことを特徴とする、前記請求項１に記載の紫外線遮蔽品。
【請求項３】
前記紫外線遮蔽品は、シルク糸又はシルク布であることを特徴とする、前記請求項１又は２に記載の紫外線遮蔽品。
【請求項４】
前記紫外線遮蔽品は、スカーフ、カーテン、日傘などのシルク製品であることを特徴とする、前記請求項１又は２に記載の紫外線遮蔽品。
【請求項５】
前記紫外線遮蔽品は、シルクの薄地製品であることを特徴とする、前記請求項１〜４に記載の紫外線遮蔽品。
【請求項６】
前記藍染めにおける藍染め液は、インディカンを含む藍植物の葉を発酵させて成り、この染料に木灰汁、酒、石灰、ふすまなどの内１以上の成分を加え、再度発酵させ、上記藍染液にてシルク糸又シルク布を１回あたり１〜１０分の染色時間をもって１回〜３０回染色し、さらに１回あたり１〜１０分間空気にさらして発色して成ることを特徴とする、前記請求項１〜５に記載の紫外線遮蔽品。
【請求項７】
前記藍染めにおける藍染め液は、インディカンを含む藍植物の葉を発酵させて成り、この染料に木灰汁、酒、石灰、ふすまなどの内１以上の成分を加え、再度発酵させ、上記藍染液にてシルク糸又シルク布を１回あたり１〜１０分の染色時間をもって１回〜３０回染色し、さらに１回あたり１〜１０分間空気にさらして発色して成ることを特徴とする、前記請求項１〜６に記載の紫外線遮蔽品の製造方法。
【発明の詳細な説明】
【技術分野】
【０００１】
本発明は、藍染めを施した紫外線遮蔽シルク糸又は生地に関し、殊に家蚕又はサクサン、ムガサン、タサールサンなどの野蚕からなるシルクに１回乃至複数回藍染めした、高紫外線遮蔽品に関するものである。
【背景技術】
【０００２】
藍染めは古くから多くの衣料の染色に用いられ、健康的にも優れた染色とされてきたが、これまで科学的な実験によるデ−タは殆ど発表されていない。とくに、紫外線の吸収や反射に対する藍染めの効果については皆無である。
【０００３】
最近、草木染めによる素朴な染色に人気が高まり、さらにその着用は健康に良いものとの期待が高まっている。
本発明者らは、元々家蚕のシルクに紫外線（ＵＶ）を吸収する機能があり、さらに野生のサクサンシルクなどにもこの高い機能性が認められることを発表してきた（Ａｋａｉ  ｅｔ  ａｌ．，  １９９８，１９９９）。これらシルクとＵＶ吸収との関係の延長として、染色、とくに植物染料によるシルクの染色とＵＶ吸収との関係に着目し、本発明を完成したものである。
【０００４】
従来の人工的な紫外線遮蔽剤、例えば酸化チタンなどは紫外線を遮蔽する効力は高いが人体、特に皮膚の保護に対しての安全性には問題が残されている。従って、動植物を出発物質とした天然素材による皮膚への親和性、皮膚組織に対する安全な紫外線遮蔽が強く求められてきた。
【特許文献１】特開２００２ー１９３７８０号公報
【非特許文献１】Ａｋａｉ，Ｈ．，  Ｔ．Ｎａｇａｓｈｉｍａ，    Ｋ．Ｉｍａｄａ，  Ｎ．Ａｏｋｉ，  ａｎｄ  Ｎ．Ｍｉｉ（ｌ９９８）  Ｅｆｆｅｃｔ  ｏｆ  ＵＶ  Ｐｒｏｔｅｃｔｉｏｎ  ｂｙ  ｗｉｌｄ  ｓｉｌｋｓ．Ａｂｓｔｒａｃｔ  ｏｆ  ４ｔｈ  Ｃｏｎｆ．  Ｊａｐ．  Ｓｏｃ．  ＷｉｌｄＳｉｌｋｍｏｔｈｓ．
【非特許文献２】Ａｋａｉ，Ｈ．，  Ｔ．Ｎａｇａｓｈｉｍａ，  Ｋ．Ｉｍａｄａ，  Ｎ．Ａｏｋｉ，  ａｎｄ  Ｎ．Ｍｉｉ（１９９９）    Ｉｎｔ．Ｊ．  Ｗｉｌｄ  Ｓｉｌｋｍｏｔｈ  ＆  Ｓｉｌｋ  ４，９７−９９．
【発明の開示】
【発明が解決しようとする課題】
【０００５】
後述するように、本発明者らは、草木染めの代表的な藍染めについてＵＶカットとの関係を明らかにするためスカ−フ用の生地などのＵＶの遮蔽効果を測定した。
その結果、シルクの生地に対して藍染めはＵＶ遮蔽効果が顕著で、染色回数を重ねるほど向上することが判明した。
本発明は、このような従来の問題点を考慮してなされたものであり、充分な紫外線遮蔽力を有し、しかも天然素材を出発物質とすることにより、皮膚への親和性が良好で、人に優しい紫外線遮蔽品を提供することを目的とする。
【課題を解決するための手段】
【０００６】
上記目的を達成するため、本発明は、家蚕および／又は野蚕からなるシルクに藍染めを施したことを特徴とする。
この発明においては、家蚕や野蚕からなるシルクが本来有する紫外線遮蔽作用に加えて、藍染めによる更なる紫外線遮蔽作用がある。
【０００７】
また、本発明は好ましくは、前記藍染め回数を紫外線遮蔽程度に応じて、１乃至複数回行うことを特徴とする。
この発明においては、家蚕や野蚕からなるシルクが本来有する紫外線遮蔽作用に加えて、藍染めによる更なる紫外線遮蔽作用があり、更に尚紫外線遮蔽の程度に応じて藍染めの回数を加減することにより、所望する紫外線遮蔽作用を調整することが出来る。
【０００８】
また、本発明に係る紫外線遮蔽品は好ましくは、シルク糸又はシルク布であることを特徴とする。
この発明においては、家蚕や野蚕からなるシルクが本来有する紫外線遮蔽作用に加えて、藍染めによる更なる紫外線遮蔽作用があるシルク糸又はシルク布が得られる。
【０００９】
また、本発明係る紫外線遮蔽品は好ましくは、スカーフ、カーテン、日傘などのシルク製品であることを特徴とする。
この発明においては、家蚕や野蚕からなるシルクが本来有する紫外線遮蔽作用に加えて、藍染めによる更なる紫外線遮蔽作用があるスカーフ、カーテン、日傘などのシルク製品が得られる。
【００１０】
また、本発明に係る紫外線遮蔽品は好ましくは、前記紫外線遮蔽品が、シルクの薄地製品であることを特徴とする。
この発明においては、家蚕や野蚕からなるシルクが本来有する紫外線遮蔽作用に加えて、藍染めによる更なる紫外線遮蔽作用がある薄地のシルク製品が得られる。これは、本来薄地の生地には厚手のものに比し、ＵＶカット効果が少ないものであるが、本発明においては藍染め効果により薄地の生地・製品のものにもＵＶカット効果が充分に得られるようにしたものである。
【００１１】
また、本発明に係る紫外線遮蔽品は好ましくは、前記藍染めにおける藍染め液は、インディカンを含む藍植物の葉を発酵させて成り、この染料に木灰汁、酒、石灰、ふすまなどの内１以上の成分を加え、再度発酵させ、上記藍染液にてシルク糸又はシルク布を１回あたり１〜１０分の染色時間をもって１回〜３０回染色し、さらに１回あたり１〜１０分間空気にさらして発色して成ることを特徴とする。
この発明においては、家蚕や野蚕からなるシルクが本来有する紫外線遮蔽作用に加えて、シルク糸又はシルク布への藍染め方法をより具体的にしたので、本発明における藍染め作用によりＵＶカット効果が充分に得られるようにしたものである。
【００１２】
また、本発明係る紫外線遮蔽品は好ましくは、前記藍染めにおける藍染め液は、インディカンを含む藍植物の葉を発酵させて成り、この染料に木灰汁、酒、石灰、ふすまなどの内１以上の成分を加え、再度発酵させ、上記藍染液にてシルク糸又はシルク布を１回あたり１〜１０分の染色時間をもって１回〜３０回染色し、さらに１回あたり１〜１０分間空気にさらして発色して成ることを特徴とする紫外線遮蔽品の製造方法である。
この発明においては、家蚕や野蚕からなるシルクが本来有する紫外線遮蔽作用に加えて、シルク糸又はシルク布への藍染め方法をより具体的にしたので、本発明における紫外線遮蔽品の製造方法によりＵＶカット効果が充分に得られるようにしたものである。
【発明の効果】
【００１３】
充分な紫外線遮蔽力を有し、しかも天然素材を出発物質とすることにより、皮膚への親和性が良好な、人に優しい紫外線遮蔽品を提供することが出来る。また、藍染めの回数を調整することにより、紫外線の遮蔽の程度を調整することが出来るという効果がある。
【発明を実施するための最良の形態】
【００１４】
以下、この発明の好適な実施形態を図１乃至図４並びに表１乃至表３を参照にしながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
一般に、光の遮蔽効果は、反射によるものと、吸収によるものとがある。粉体粒子が緻密に塗布された場合、反射面が形成されるため、反射率が高いほど遮蔽効果が大きくなる。一方、粉体粒子が粗密に塗布された場合、光の一部が粉体粒子間の隙間を通過し、一部が粉体粒子表面で反射、吸収を繰り返しながら粉体層を通過するため、吸光度の大きなほど遮蔽効果が大きくなる。
本発明の場合には、シルクの微細構造がシルクの微細な繊維で構成され、ＵＶの吸収効果が高いものと考えられる。
【００１６】
本発明では、上述のように家蚕又は野蚕から成るシルクに藍染めを１回又は複数回施してなるものである。野蚕はヤママユガ科に属し、東南アジア、中国その他熱帯地方に生育する野生の絹糸昆虫であり、ヤママユ（Ａｎｔｈｅｒａｅａ
ｙａｍａｍａｉ）、クスサン（Ｃａｌｉｇｕｌａ  ｊａｐｏｎｉｋａ）、サクサン（Ａｎｔｈｅｒａｅａ  ｐｅｒｎｙｉ）、エリサン（Ｓａｍｉａ  ｃｙｎｔｈｉａ  ｒｉｃｉｎｉ）、タサールサン（Ａｎｔｈｅｒａｅａ  ｍｙｌｉｔｔａ）、ムガサン（Ａｎｔｈｅｒａｅａ  ａｓｓａｍａ）、クリキュラ（Ｃｒｉｃｕｌａ  ｔｒｉｆｅｎｅｓｔｒａｔａ）、アタカス（Ａｔｔａｃｕｓ  ａｔｌａｓ）などである。これらの産生するシルクは１種であっても良く、また複数種を混合して用いたものでもよい。
【００１７】
野蚕の繭糸は、０．５〜０．１μｍ程度の小孔を多数含む多孔質繊維であり、本来紫外線を良好に乱反射することができる。このような野蚕の繭殻は、天然に棲息している昆虫の素材であり、化学的処理によって得られる物質とは異なり、人の皮膚に対して優しく親和力があり、皮膚に対してストレスを発生させることはない。
【００１８】
［材料および方法］
以下に、本発明の試験例における材料および方法を詳述する。
試料として用いた家蚕の白生地は、以下の表１に示すように３種、試料Ａ，Ｂ，Ｃを用いた。試料Ａは群馬県の碓氷製糸（社）から購入した家蚕糸による普通の白生地で、厚さは０．０７７３ｇ／３×４ｃｍであった。試料Ｂは農業生物資源研究所で育成された細繊度品種「はくぎん」の糸で織られたスカ−フ用厚地生地で、厚さは重量で試料Ａの５７％であった。試料Ｃは試料Ｂと同様の「はくぎん」によるスカ−フ用薄地生地で、試料Ａと比較し１９％の超薄地の生地であった。図１には藍染め終了後の試料ＡおよびＢの生地の拡大写真（倍率×７）で、糸の配列と織目に生じる空所の広さを写真で示したものである。
【００１９】
藍染液は、インディカン（Ｉｎｄｉｃａｎ）を含む藍植物を発酵させて作るが、本実験では白花小上粉（シロバナコジョウコ）の葉を発酵させ、すくもを作り、これに木灰汁、酒、石灰、ふすまを加え、再び発酵させた。この藍染液で布地を２回から２４回染色した。１回の染色時間は３分、さらに３分間空気にさらし発色させ、水洗いし乾燥した。
これらの試料を細切（３〜５ｃｍ2 ）し、Ｈｉｔａｃｈｉ，Ｕ−４０００形自記分光光度計で測定した。
【００２０】
以下に、本発明の試験例における結果および考察を詳述する。
［結果および考察］
生地に対する紫外線遮蔽（ＵＶカット）効果を測定する場合に、特に薄地の場合に織目の空間がＵＶカットに大きく影響するものと予想される。図１にはスカ−フ用生地の厚地（上図）と薄地（下図）の拡大写真を示した。薄地では空所が大きく（矢印）、厚地では小さく（矢印）、この空所がＵＶカット効果に大きく作用するものと考えられる。
【００２１】
表１には、布地の面積当たりの重さを比較した。この方法では試料Ａを１として比較すると、試料Ｂは試料Ａの５７％、Ｃは１９％であった。
上記の試料を測定した結果を図２〜４に示す。まず、上記３試料の対照区（無染色）を比較すると、生地の厚さ（重量／面積）の順（図２, ３, ４）にカット効果は上昇している。１例を挙げると、ＵＶ領域から離れた波長４００では、図２の４６．５％に対し図３の５７．５％、図４の９３．０％のような差が見られる。ＵＶ領域のシルクの特性が見られる波長２８０においても、図２の１１．５％に対し図３は１２．５％、図４は４４．０％となり、生地の厚さは遮蔽効果に大きく影響を及ぼしていることが判る（生地が厚いほど遮蔽効果が高い）。
【００２２】
藍染めによる遮蔽効果は、波長２００から８００ｎｍの全領域（図３の７６０〜８００を除く）でカット効果が強く見られる（図２，３，４）。
ＵＶゾ−ンでは、藍染めによるＵＶカット効果は顕著であり、１〜２回の染色でもその効果は極めて高いといえる。染色回数が増加するにしたがって、徐々にではあるがＵＶカット効果は向上する。
【００２３】
波長２００〜３５０ｎｍの領域には図２に見られるようなシルク特有のピ−ク（２１０，２４０ｎｍ）と急上昇線（２９０から３５０ｎｍ）とボトム（２２０，２８０〜２９０ｎｍ）が見られるが、１回目の染色で共に消失し、ほぼ平坦な曲線に変わる。この点はシルクに対する染色の特徴と考えられる。
【００２４】
ＵＶカット率（遮蔽率）は、対照区に較べ染色区はいずれも顕著な効果が見られた。表２〜４に示すように、試料（Ａ）では無染色区（対照区）のＵＶカット率が波長２５０〜３２０ｎｍ間の８ポイントの合計が１５９．６で、これに対し２回染めでは２９．２となり、４回染めでは１９．１に下降している（表２）。比率でみると、対照区１００に対して２回染めで１８．３、４回染めで１１．９になる。
【００２５】
試料（Ｂ）（はくぎんの厚地）では、ＵＶカット率の平均は対照区の１００に対して２回染めで２２．５、４回染めで１４．９となり、試料（Ａ）に比較すると布地がやや厚いのでＵＶカット率はやや高い。試料（Ｃ）は前両者に較べて布地が薄いので、対照区の１００に対して２回染めで５２．９、１２回染めで３７．５であった。この試料では布地が薄く網目の空間が大きく、他区に較べＵＶカット率が低いのは当然と考えられるが、実用的には薄い布地でＵＶカット率が高く商品化の段階で広汎な利用分野が考えられよう。
【００２６】
以上の結果から、藍染めはシルクに対して高いＵＶカット効果をもたらすものといえる。実用的には、スカ−フのような薄地の絹製品に対して藍染めによるＵＶカット効果を付与するすることは高付加価値に繋がるものと考えられる。藍染めは古くから”体に良い染め”と言われてきたが、今回の実験はＵＶカットの面からその一面を解明したものといえよう。
【００２７】
【表１】
2005314829.tif 000003
【００２８】
【表２】
2005314829.tif 000004
【００２９】
【表３】
2005314829.tif 000005
【００３０】
【表４】
2005314829.tif 000006
【図面の簡単な説明】
【００３１】
【図１】藍染めを行った厚地と薄地の拡大写真の比較である。［１］：試料Ｂの拡大写真（×７）。縦糸と緯糸が太く、織目の隙間は［２］に比べ小さい。［２］：試料Ｃの拡大写真（×７）。縦糸と緯糸が細く、織目の隙間は［１］に比べ著しく大きい。矢印は隙間を示す。
【図２】普通の家蚕生地（碓氷製糸製）に藍染めを行い、ＵＶの遮蔽効果を測定した測定図である。１：無染色（対照区）、２：２回染色、３：４回染色、４：６回染色、５：８回染色、６：１２回染色、７：２４回染色
【図３】図２同様に、普通の家蚕生地（碓氷製糸製）に藍染めを行い、ＵＶの遮蔽効果を測定した測定図であるが、生地の厚さ（重量／面積）を変えたものである（図２よりもやや厚くした）。
【図４】図２，図３同様に、普通の家蚕生地（碓氷製糸製）に藍染めを行い、ＵＶの遮蔽効果を測定した測定図であるが、生地の厚さ（重量／面積）を変えたものである（図３よりも更に厚くした）。
【図１】
2005314829.tif 000007
【図２】
2005314829.tif 000008
【図３】
2005314829.tif 000009
【図４】
2005314829.tif 000010